(57)【要約】本発明は、（質量％で）Ｃ０．０２〜０．３％、Ｍｎ最大１％およびＳｉ最大１％と共に０．１〜２．５％のＭｏ含量および／または０．１〜２．５％のＣｒ含量、Ｎｂ１．０％以下ならびに３１．０〜４５．０％のＮｉ含量、残分鉄および製造に不可避の不純物を含む、耐クリープ性で膨張の少ない鉄−ニッケル合金に関し、この場合この合金は、２０〜１００℃の温度範囲内で熱膨張係数６．０×１０−６／Ｋ未満を有する。【特許請求の範囲】
【請求項１】
（質量％で）Ｃ０．０２〜０．３％、Ｍｎ最大１％およびＳｉ１％と共に０．１〜２．５％のＭｏ含量および／または０．１〜２．５％のＣｒ含量、Ｎｂ１．０％以下ならびに３１．０〜４５．０％のＮｉ含量、残分鉄および製造に不可避の不純物を含む、耐クリープ性で膨張の少ない鉄−ニッケル合金、この場合この合金は、２０〜１００℃の温度範囲内で熱膨張係数６．０×１０−６／Ｋ未満を有する。
【請求項２】
（質量％で）Ｎｉの含量が３７〜３９％であり、Ｍｏの含量が１．６〜２．０％であり、Ｃｒの含量が０．６〜１．０％であり、Ｃが０．２２〜０．２８％であり、ならびにＭｎが最大１％に調節され、Ｓｉが最大１％に調節され、Ｎｂが最大１％に調節されている、請求項１記載の鉄−ニッケル合金。
【請求項３】
（質量％で）Ｎｉの含量が３５〜３８％であり、Ｍｏの含量が１．０〜１．６％であり、Ｃｒの含量が０．２〜０．６％であり、Ｃが０．１〜０．１８％であり、ならびにＭｎが最大１％に調節され、Ｓｉが最大１％に調節され、Ｎｂが最大１％に調節されている、請求項１記載の鉄−ニッケル合金。
【請求項４】
（質量％で）Ｎｉの含量が３５〜３８％であり、Ｍｏの含量が０．７〜１．１％であり、Ｃｒの含量が最大０．１％であり、Ｃが０．０８〜０．１２％であり、ならびにＭｎが最大１％に調節され、Ｓｉが最大１％に調節され、Ｎｂが最大１％に調節されている、請求項３記載の鉄−ニッケル合金。
【請求項５】
（質量％で）Ｎｉの含量が３５〜３８％であり、Ｍｏの含量が０．４〜０．８％であり、Ｃｒの含量が０．１〜０．３％であり、Ｃが０．０８〜０．１２％であり、ならびにＭｎが最大１％に調節され、Ｓｉが最大１％に調節され、Ｎｂが最大１％に調節されている、請求項３または４記載の鉄−ニッケル合金。
【請求項６】
（質量％で）０．５〜７％の範囲内のコバルトが添加されている、請求項１から５までのいずれか１項に記載の鉄−ニッケル合金。
【請求項７】
ニッケル含量が（質量％で）３１〜４５％に調節されている、請求項６記載の鉄−ニッケル合金。
【請求項８】
シャドーマスクのフレーム部材ならびにスクリーンおよびモニターのシャドーマスクへの請求項１から７までのいずれか１項に記載の鉄−ニッケル合金の使用。
【請求項９】
サーモバイメタルの受動素子への請求項１から７までのいずれか１項に記載の鉄−ニッケル合金の使用。
【請求項１０】
液化ガスを製造、貯蔵および輸送するための構成要素への請求項１から７までのいずれか１項に記載の鉄−ニッケル合金の使用。
【請求項１１】
レーザー技術における構成要素への請求項１から７までのいずれか１項に記載の鉄−ニッケル合金の使用。
【請求項１２】
リードフレームへの請求項１から７までのいずれか１項に記載の鉄−ニッケル合金の使用。
【請求項１３】
金属−ガラス溶融物への請求項１から７までのいずれか１項に記載の鉄−ニッケル合金の使用。
【請求項１４】
スクリーンシャドーマスクまたはモニターシャドーマスクのフレーム部材への鉄−ニッケル合金の使用。
【請求項１５】
電子銃、殊にテレビブラウン管の構成部材への請求項１から７までのいずれか１項に記載の鉄−ニッケル合金の使用。
【発明の詳細な説明】
【０００１】
本発明は、特殊な機械的性質を有する熱膨張の少ない鉄−ニッケル合金に関する。
【０００２】
ニッケル約３６％を有する、鉄を基礎とする合金が２０〜１００℃の温度範囲内で低い熱膨張係数を有することは、公知である。従って、この合金は、既に数十年来、温度が変化する場合であっても一定の長さが要求される場所、例えば精密計器、時計またはバイメタルに使用されている。殊に常に平坦で大きな画像スクリーンへの傾向に関連して、不利な光の割合であってもより高い解像度、色の正確さおよびコントラストの強さの方向でカラーテレビ受像機およびコンピューターモニターが開発されるにつれて、シャドーマスクのためにますます鉄−ニッケル合金が使用されている。
【０００３】
ニッケル約３６％を有する工業用鉄−ニッケル合金は、従来のブラウン管内で主流を占めていた２０〜１００℃の温度範囲内で、球状化焼きなまし状態で熱膨張係数１．２×１０−６／Ｋ〜１．８×１０−６／Ｋを有し、例えばこれは、Ｓｔａｈｌ−Ｅｉｓｅｎ−Ｗｅｒｋｓｔｏｆｆｂｌａｔｔ （ＳＥＷ−３８５， １９９１版）に示されている。また、殊にシャドーマスクには、ニッケル約３６％を有するさらに開発された材料が使用されており、２０〜１００℃の温度範囲内での低い熱膨張係数０．６×１０−６／Ｋ〜１．２×１０−６／Ｋが達成される。
【０００４】
フレーム内で予め張設されたシャドーマスクには、これまで使用されてきた合金と比較して改善された耐クリープ性を有する膨張の少ない材料が要求される。シャドーマスクおよびシャドーマスクのためのフレーム部材には、約５８０℃までの温度で所謂ブラック・アニーリング処理が行なわれる。この場合には、暗色の酸化鉄層が生じ、この酸化鉄層でより良好に鮮明な画像品質が達成される。
【０００５】
ニッケル約３６％を有する、鉄を基礎とするこれまでに使用された合金は、次の試験条件で約２．６％の耐クリープ性Ａ８０を達成する：１３８ＭＰａの荷重の際に５８０℃で１時間。
【０００６】
シャドーマスクを垂直方向に予め張設することは、垂直方向のフレーム部材を用いて得られる。これまで、材料としては、ニッケル約４１％を有する鉄−ニッケル合金が使用されており、この場合この合金は、例えば金属ガラス溶融物またはリードフレームのための材料として公知である。技術上の性質は、次の通りである：耐クリープ性Ａ８０は、約０．５％であり、これは、前記のニッケル３６％を含有する合金の場合と同じ試験条件、即ち１３８ＭＰａの荷重の際に５８０℃で１時間で測定された。この合金からなる垂直方向のフレーム部材は、２０〜１００℃の温度範囲内で約４．８×１０−６／Ｋの熱膨張係数により、ニッケル約３６％を有する鉄−ニッケル合金から完成されているシャドーマスクよりも著しく膨張する。
【０００７】
水平方向のフレーム部材のために新たに開発された材料は、鉄およびＮｉ約３６％と共に本質的に製造に不可避の不純物だけを微少量で含有する、シャドーマスクのためにこれまで使用されてきた鉄−ニッケル合金と同様に低い熱膨張と癖を有する。
【０００８】
また、シャドーマスクの場合と同様に、フレーム部材には、これまでに使用された合金と比較して５８０℃までの温度で改善された耐クリープ性を有する材料が要求されている。膨張係数の大きさおよび温度に依存する経過は、これまでに使用された材料の場合に殆んど相当する。
【０００９】
更に、鉄−ニッケル合金に適した添加剤が硬度を上昇させる作用を有しうることは、公知である。これに関連して、例えばモリブデンおよびクロムが炭素との組合せ物で使用される。この場合には、降伏点および強度が上昇する。
【００１０】
勿論、元素のモリブデン、クロムおよび炭素の高すぎる全含量により、熱膨張係数は著しく上昇しうる。
【００１１】
長距離送電線のための線材としては、Ｎｉ約３８％、Ｍｏ２％、Ｃｒ０．８％およびＣ０．２５％ならびに製造に不可避の不純物および残分の鉄を含有する鉄−ニッケル合金は、公知である。この合金は、溶体化処理された状態で２０〜１００℃での熱膨張係数約４×１０−６／Ｋを有する。引張強さは、硬化された状態で１０００Ｎ／ｍｍ２を超える値を達成することができる。
【００１２】
本発明の目的は、公知技術水準において記載された欠点をもはや有さず、製造が安価であり、数多くの工業的使用分野に使用することができる、耐クリープ性で膨張の少ない鉄−ニッケル合金を開発することである。
【００１３】
この目的は、（質量％で）Ｃ０．０２〜０．３％、Ｍｎ最大１％およびＳｉ１％と共に０．１〜２．５％のＭｏ含量および／または０．１〜２．５％のＣｒ含量、Ｎｂ１．０％以下ならびに３１．０〜４５．０％のＮｉ含量、残分鉄および製造に不可避の不純物を含む、耐クリープ性で膨張の少ない鉄−ニッケル合金で達成され、この場合この合金は、２０〜１００℃の温度範囲内で熱膨張係数６．０×１０−６／Ｋ未満を有する。
【００１４】
本発明による合金の好ましい他の実施態様は、属する従属請求項から認めることができる。
【００１５】
材料としての使用、殊にシャドーマスクの垂直方向のフレーム部材に必要とされる工業的性質は、本発明による鉄−ニッケル合金で調節することができ、この場合には、Ｎｉ、Ｍｏ、ＣｒおよびＣの含量に関連して組成は、望ましい熱膨張係数および機械的性質が存在するように選択されることができる。
【００１６】
本発明による対象は、フレーム部材およびシャドーマスクと共にスクリーンおよびモニターに使用することができ、好ましくは次の対象：
−　サーモバイメタルの受動素子、
−　レーザー技術における構成要素、
−　リードフレーム、
−　金属−ガラス溶融物、
−　電子銃、殊にテレビブラウン管の構成部材、
−　液化ガスを製造、貯蔵および輸送するための構成要素
にも使用することができる。
【００１７】
以下、好ましい本発明による合金は、機械的性質に関連して高技術水準による合金と比較される。
【００１８】
例えば、スクリーンのための垂直方向のフレームの材料として使用する、本発明による合金の好ましい組成Ｅ１は、（質量％で）Ｎｉ３７〜３９％、Ｍｏ１．６〜２．０％、Ｃｒ０．６〜１．０％およびさらにＣ０．２２〜０．２８％を含有すると共にＭｎ最大１％、Ｓｉ最大１％、Ｎｂ最大１％および極めて微少量にすぎない製造に不可避の通常の不純物を含有する。２０〜１００℃での熱膨張係数約４．２×１０−６／Ｋおよび室温と６００℃との間での熱膨張係数の温度に依存する全経過は、鉄およびＮｉ約４２％と共に製造に不可避の不純物のみを含有する、公知技術水準でこれまで使用された二元合金Ｔ１の値または経過と比較可能である。使用に必要とされる、機械的性質の改善は、殊に１．４ｍｍの厚さの冷間圧延された試料で伸びＡ８０として５８０℃で、むしろ２００ＭＰａの１時間の高い荷重の際に測定された耐クリープ性が約０．０４％の値で定められている限り、本発明による合金を用いて達成される。本発明による合金Ｅ１は、卓越した加工可能性を示し、製造の際に付加的な処理工程を必要としない。即ち、特に良好な機械的性質に調節するために、他の硬化熱処理は全く必要とせず、例えばこれは、γ−析出硬化可能な合金の場合に必要とされるであろう。フレームは、冷間圧延された状態から直接に湾曲させることができる。機械的性質は、この状態で、例えば前記の記載と同様に定められる。更に、この機械的性質は、要件に相応する、熱的性質の長時間安定性を示す。
【００１９】
更に、例えば、モニターの垂直方向のフレームのための材料として使用する、本発明による合金の好ましい組成物Ｅ２は、（質量％で）Ｎｉ３５〜３８％、Ｍｏ１．０〜１．６％、Ｃｒ０．２〜０．６％およびさらにＣ０．１〜０．１８％を含有すると共に、Ｍｎ最大１％、Ｓｉ最大１％、Ｎｂ最大１％および極めて微少量の製造に不可避の通常の不純物を含有する。２０〜１００℃での熱膨張係数は、約２．８×１０−６／Ｋであり、本発明による合金Ｅ１の場合よりも低い。
【００２０】
使用に必要とされる、機械的性質の改善は、殊に１．４ｍｍの厚さの冷間圧延された試料で伸びＡ８０として５８０℃で、むしろ２００ＭＰａの１時間の高い荷重の際に測定された耐クリープ性が約０．００３％の値で定められている限り、本発明による合金Ｅ２を用いて同様に達成される。本発明による合金Ｅ２は、同様に卓越した加工可能性を示し、製造の際に付加的な処理工程を必要としない。即ち、特に良好な機械的性質に調節するために、他の硬化熱処理は全く必要しない。フレームは、冷間圧延された状態から直接に湾曲させることができる。機械的性質は、この状態で、例えば前記の記載と同様に定められる。更に、この機械的性質は、要件に相応する、熱的性質の長時間安定性を示す。
【００２１】
殊にシャドーマスクの水平方向のフレーム部材のための材料としての使用に必要とされる技術的性質は、本発明による鉄−ニッケル合金を用いて調節されることができ、この場合Ｎｉ、Ｍｏ、ＣｒおよびＣに含量に関連しての組成は、望ましい熱膨張係数および機械的性質が存在する程度に選択されることができる。
【００２２】
更に、例えば、スクリーンの垂直方向のフレームのための材料として使用する、本発明による合金の好ましい組成物Ｅ３は、（質量％で）Ｎｉ３５〜３８％、Ｍｏ０．７〜１．１％、Ｃｒ０．２％未満およびさらにＣ０．０８〜０．１２％を含有すると共に、Ｍｎ最大１％、Ｓｉ最大１％、Ｎｂ最大１％および極めて微少量の製造に不可避の通常の不純物を含有する。２０〜１００℃での熱膨張係数は、約２．０×１０−６／Ｋの低い値であり、鉄およびＮｉ約３６％と共に製造に不可避の不純物のみを含有する、公知技術水準のこれまでに使用された鉄−ニッケル合金Ｔ２の熱膨張係数と殆んど比較可能である。使用に必要とされる、機械的性質の改善は、殊に１．４ｍｍの厚さの冷間圧延された試料で伸びＡ８０として５８０℃で、むしろ２００ＭＰａの１時間の高い荷重の際に測定された耐クリープ性が約０．０２％の値で定められている限り、本発明による合金Ｅ３を用いて達成される。本発明による合金Ｅ３は、卓越した加工可能性を示し、製造の際に付加的な処理工程を必要としない。即ち、特に良好な機械的性質に調節するために、他の硬化熱処理は全く必要とせず、例えばこれは、γ−析出硬化可能な合金の場合に必要とされるであろう。フレームは、冷間圧延された状態から直接に湾曲させることができる。機械的性質は、この状態で、例えば前記の記載と同様に定められる。更に、この機械的性質は、要件に相応する、熱的性質の長時間安定性を示す。
【００２３】
更に、例えば、モニターの垂直方向のフレームのための材料として使用する、本発明による合金の好ましい組成物Ｅ４は、（質量％で）Ｎｉ３５〜３８％、Ｍｏ０．４〜０．８％、Ｃｒ０．１〜０．３％およびさらにＣ０．０８〜０．１２％を含有すると共に、Ｍｎ最大１％、Ｓｉ最大１％、Ｎｂ最大１％および極めて微少量の製造に不可避の通常の不純物を含有する。２０〜１００℃での熱膨張係数は、約１．８×１０−６／Ｋの低い値であり、公知技術水準のこれまでに使用された鉄−ニッケル合金Ｔ２の熱膨張係数と殆んど比較可能である。使用に必要とされる、機械的性質の改善は、殊に１．４ｍｍの厚さの冷間圧延された試料で伸びＡ８０として５８０℃で、２００ＭＰａの１時間の高い荷重の際に測定された耐クリープ性が約０．０３％の値で定められている限り、本発明による合金Ｅ４を用いて達成される。本発明による合金Ｅ４は、同様に卓越した加工可能性を示し、製造の際に付加的な処理工程を必要としない。即ち、特に良好な機械的性質に調節するために、他の硬化熱処理は全く必要としない。フレームは、冷間圧延された状態から直接に湾曲させることができる。機械的性質は、この状態で、例えば前記の記載と同様に定められる。更に、この機械的性質は、要件に相応する、熱的性質の長時間安定性を示す。
【００２４】
熱引張試験において荷重なしにおよび荷重を用いて試験温度５８０℃で測定された機械的性質、保磁力（ｍａｇｎｅｔｉｓｃｈｅ Ｋｏｅｒｚｉｔｉｖｆｅｌｄｓｔａｅｒｋｅ）ならびに熱膨張係数は、本発明による合金Ｅ１、Ｅ２、Ｅ３およびＥ４に関連して、公知技術水準に相応する合金Ｔ１およびＴ２の性質と比較して第１表に記載されている。
【００２５】
【表１】
2004500482.tif 000002
【００２６】
第１表：熱引張試験で測定された５８０℃での機械的性質、降伏点、引張強さ、ならびに１３８ＭＰａの荷重または２００ＭＰａの荷重の際の５８０℃での１時間の耐クリープ性および公知技術水準に相当する合金Ｔ１およびＴ２と比較した本発明による合金Ｅ１、Ｅ２、Ｅ３およびＥ４の熱膨張係数。試験体は、１．４ｍｍの冷間圧延された帯状体から完成された。
【００２７】
本発明による合金Ｅ１、Ｅ２、Ｅ３およびＥ４の例示的な化学組成は、公知技術水準に相当する合金Ｔ１およびＴ２の組成物と比較して第２表中に記載されている。
【００２８】
【表２】
2004500482.tif 000003
【００２９】
第２表：公知技術水準に相当する合金Ｔ１およびＴ２の例示的な組成物と比較した、本発明による合金Ｅ１、Ｅ２、Ｅ３およびＥ４の例示的な化学組成。
【００３０】
一定の使用範囲にとって、コバルトを本発明による合金の所定の含量（質量％で）で添加することは、有用である。この場合、コバルトの好ましい添加量（質量％で）は、０．５〜７％の間にあり、この場合には、ニッケル含量は、相応する方法で調節することができる。
【国際公開パンフレット】
2004500482.tif 000004
2004500482.tif 000005
2004500482.tif 000006
2004500482.tif 000007
2004500482.tif 000008
2004500482.tif 000009
2004500482.tif 000010
2004500482.tif 000011
2004500482.tif 000012
2004500482.tif 000013
2004500482.tif 000014
2004500482.tif 000015
【手続補正書】
【提出日】平成13年6月13日(2001.6.13)
【手続補正１】
【補正対象書類名】明細書
【補正対象項目名】００１１
【補正方法】変更
【補正の内容】
【００１１】
長距離送電線のための線材としては、Ｎｉ約３８％、Ｍｏ２％、Ｃｒ０．８％およびＣ０．２５％ならびに製造に不可避の不純物および残分の鉄を含有する鉄−ニッケル合金は、公知である。この合金は、溶体化処理された状態で２０〜１００℃での熱膨張係数約４×１０−６／Ｋを有する。引張強さは、硬化された状態で１０００Ｎ／ｍｍ２を超える値を達成することができる。
特開平１−００６０５２８号公報からは、次の組成：Ｃ０．１％以下、Ｓｉ０．３５％、Ｍｎ１．０％以下、Ｐ０．０１５％、Ｓ０．００５％以下、Ｃｒ０．３％以下、Ｎｉ３５〜３７％、Ｖ０〜０．５％、Ａｌ０．０１％、Ｎｂ０〜１％、Ｂ０〜０．００５％、Ｎ０．００５％以下、残分Ｆｅならびに製造に不可避の不純物を有するインバール合金を認めることができる。
特開平１−００１７９９７号公報には、（質量％で）次の組成：Ｃ０．０１５〜０．１０％、Ｓｉ０．３５％以下、Ｍｎ１．０％以下、Ｐ０．０１５％以下、Ｓ０．００１０％以下、Ｃｒ０．３％、Ｎｉ３５〜３７％、Ｍｏ０〜０．５％、Ｖ０〜０．０５％、Ａｌ０．０１％以下、Ｎｂ０．１５から１．０％未満、Ｔｉ０．００３％以下、Ｎ０．００５％以下を含む他のインバール合金が記載されており、この場合Ｓは、０．００２％以下に調節されており、Ｔｉは、０．０５〜０．２％に調節されている。更に、Ｂ０．０００５〜０．００５％が添加されて合金化されることができる。更に、残分鉄および製造に不可避の不純物を有している。
特開昭６１−１８３４４３号公報は、次の合金成分：Ｎｉ２５〜５０％、Ｃ０．３０％以下、Ｓｉ＋Ｍｎ２．０％以下、元素のＡｌ、Ｃｒ、Ｍｏ、Ｗ、Ｖ、Ｎｂ、Ｔａ、Ｔｉ、ＺｒおよびＨｆの中の１つまたはそれ以上１０％以下、残分Ｆｅならびに製造に不可避の不純物を含む、少ない熱膨張係数を有する合金に関する。この合金は、特に電子管、測定機器等の部材に使用される。
最後に、ドイツ連邦共和国特許出願公開第３６４２２０５号明細書には、質量％で本質的にＣ０．１０％以下、Ｓｉ０．３０％以下、Ａｌ０．３０％以下、Ｍｎ０．１〜１．０％、Ｎｉ３４〜３８％、０．０１〜１．０％の含量のＴｉ、Ｚｒ、Ｂ、Ｍｏ、Ｎｂ、Ｎ、Ｐ、Ｃｕ、Ｖ、Ｍｇ、ＣｏおよびＷからの１つまたはそれ以上の付加的な元素、残分Ｆｅおよび不可避の不純物からなるシャドーマスク材料が記載されている。




【手続補正書】
【提出日】平成13年10月2日(2001.10.2)
【手続補正１】
【補正対象書類名】明細書
【補正対象項目名】特許請求の範囲
【補正方法】変更
【補正の内容】
【特許請求の範囲】
【請求項１】
（質量％で）Ｃ０．００８〜０．１２％、Ｍｎ最大１％およびＳｉ１％と共に０．０４〜０．０８％のＭｏ含量および／または０．１〜０．３％のＣｒ含量、Ｎｂ最大１．０％ならびに必要に応じてＣｏ０．５〜７％ならびに３５．０〜３８．０％のＮｉ含量、残分鉄および製造に不可避の不純物を含む、耐クリープ性で膨張の少ない鉄−ニッケル合金、この場合この合金は、２０〜１００℃の温度範囲内で熱膨張係数６．０×１０−６／Ｋ未満を有する。
【請求項２】
（質量％で）Ｃ０．１〜０．１８％、Ｍｎ最大１．０％およびＳｉ１％と共に１．０〜１．６％のＭｏ含量および／または０．２〜０．６％のＣｒ含量、Ｎｂ最大１％ならびに必要に応じてＣｏ０．５〜７％ならびに３５〜３８％のＮｉ含量、残分鉄および製造に不可避の不純物を含む、耐クリープ性で膨張の少ない鉄−ニッケル合金、この場合この合金は、２０〜１００℃の温度範囲内で熱膨張係数６．０×１０−６／Ｋ未満を有する。
【請求項３】
（質量％で）Ｃ０．００８〜０．１２％、Ｍｎ最大１％およびＳｉ１％と共に０．７〜１．１％のＭｏ含量および／または最大０．１％のＣｒ含量、Ｎｂ最大１％ならびに必要に応じてＣｏ０．５〜７％ならびに３５．０〜３８．０％のＮｉ含量、残分鉄および製造に不可避の不純物を含む、耐クリープ性で膨張の少ない鉄−ニッケル合金、この場合この合金は、２０〜１００℃の温度範囲内で熱膨張係数６．０×１０−６／Ｋ未満を有する。
【請求項４】
シャドーマスクのフレーム部材ならびにスクリーンおよびモニターのシャドーマスクへの請求項１から３までのいずれか１項に記載の鉄−ニッケル合金の使用。
【請求項５】
サーモバイメタルの受動素子への請求項１から３までのいずれか１項に記載の鉄−ニッケル合金の使用。
【請求項６】
液化ガスを製造、貯蔵および輸送するための構成要素への請求項１から３までのいずれか１項に記載の鉄−ニッケル合金の使用。
【請求項７】
レーザー技術における構成要素への請求項１から３までのいずれか１項に記載の鉄−ニッケル合金の使用。
【請求項８】
リードフレームへの請求項１から３までのいずれか１項に記載の鉄−ニッケル合金の使用。
【請求項９】
電子銃、殊にテレビジョンブラウン管の構成部材への請求項１から３までのいずれか１項に記載の鉄−ニッケル合金の使用。
【手続補正２】
【補正対象書類名】明細書
【補正対象項目名】００１３
【補正方法】変更
【補正の内容】
【００１３】
この目的は、（質量％で）Ｃ０．００８〜０．１２％、Ｍｎ最大１％およびＳｉ１％と共に０．０４〜０．０８％のＭｏ含量および／または０．１〜０．３％のＣｒ含量、Ｎｂ最大１．０％および必要に応じてＣｏ０．５〜７％ならびに３５．０〜３８．０％のＮｉ含量、残分鉄および製造に不可避の不純物を含む、耐クリープ性で膨張の少ない鉄−ニッケル合金で達成され、この場合この合金は、２０〜１００℃の温度範囲内で熱膨張係数６．０×１０−６／Ｋ未満を有する。


【手続補正３】
【補正対象書類名】明細書
【補正対象項目名】００１４
【補正方法】変更
【補正の内容】
【００１４】
また、この目的は、（質量％で）Ｃ０．１〜０．１８％、Ｍｎ最大１．０％およびＳｉ１％と共に１．０〜１．６％のＭｏ含量および／または０．２〜０．６％のＣｒ含量、Ｎｂ最大１％および必要に応じてＣｏ０．５〜７％ならびに３５〜３８％のＮｉ含量、残分鉄および製造に不可避の不純物を含む、耐クリープ性で膨張の少ない鉄−ニッケル合金によって達成され、この場合この合金は、２０〜１００℃の温度範囲内で熱膨張係数６．０×１０−６／Ｋ未満を有する。
同様に、この目的は、（質量％で）Ｃ０．００８〜０．１２％、Ｍｎ最大１％およびＳｉ１％と共に０．７〜１．１％のＭｏ含量および／または最大０．１％のＣｒ含量、Ｎｂ最大１％および必要に応じてＣｏ０．５〜７％ならびに３５．０〜３８．０％のＮｉ含量、残分鉄および製造に不可避の不純物を含む、耐クリープ性で膨張の少ない鉄−ニッケル合金によって達成され、この場合この合金は、２０〜１００℃の温度範囲内で熱膨張係数６．０×１０−６／Ｋ未満を有する。




【国際調査報告】
2004500482.tif 000016
2004500482.tif 000017
2004500482.tif 000018
2004500482.tif 000019
2004500482.tif 000020
2004500482.tif 000021